Brevet FR3048704A1 — publié le 20170915

S59418AP-P 1 DISPOSITIF ET PROCEDE AMELIORES DE DEPOT METALLIQUE PAR GALVANOPLASTIE, DE PREFERENCE POUR LE TRAITEMENT DE PIECES DE TURBOMACHINES D'AERONEF DESCRIPTION DOMAINE TECHNIQUE L'invention se rapporte à la technique de dépôt métallique par galvanoplastie, mettant en oeuvre le principe d'électrolyse pour appliquer un dépôt à la surface d'une pièce, par application d'un courant électrique continu. L'invention trouve des applications particulières dans le domaine aéronautique, de préférence pour le traitement de pièces de turbomachines d'aéronef, comme par exemple l'arbre de turbine basse pression. ETAT DE LA TECHNIQUE ANTERIEURE De l'art antérieur, il est connu de traiter la surface de pièces métalliques par galvanoplastie, cette technique d'électrolyse étant également connue sous l'appellation "électroplaquage". Une telle technique est par exemple connue du document WO 2007/142747. Cette technique est par exemple appliquée pour la protection d'un arbre de turbine basse pression de turbomachine d'aéronef, en effectuant un traitement visant à déposer des éléments métalliques tels que le Chrome, le Nickel, le Zinc, etc. L'efficacité d'un tel traitement réside dans l'épaisseur du dépôt obtenu sur la surface de la pièce métallique à traiter. Traditionnellement, cette épaisseur est maîtrisée en contrôlant les paramètres principaux que sont la densité de courant, la température de la solution de dépôt catalytique, et la concentration des éléments métalliques au sein de cette solution. Néanmoins, il a été constaté que pour le traitement de certaines pièces, comme les pièces de géométries complexes et non uniformes, le dépôt métallique obtenu pouvait présenter des problèmes d'homogénéité d'épaisseur le long de la surface à 3048704 559418AP-P 2 traiter, et/ou des problèmes d'homogénéité dans les proportions des éléments métalliques déposés dans le cas d'un dépôt multiéléments. EXPOSÉ DE L'INVENTION Pour résoudre au moins partiellement cet inconvénient, l'invention a 5 tout d'abord pour objet un dispositif de dépôt métallique par galvanoplastie à la surface d'une pièce métallique à traiter, le dispositif comportant une paroi annulaire destinée à être en regard de la surface à traiter et à définir avec celle-ci un canal pour la circulation d'une solution de dépôt catalytique, le dispositif étant équipé d'une pluralité d'électrodes en forme 10 d'anneaux solidaires de la paroi et en regard de la surface à traiter, le dispositif comprenant des moyens d'alimentation électrique configurés pour alimenter indépendamment au moins deux desdites électrodes, et lesdites électrodes se succèdent le long de la paroi annulaire en étant espacées les unes des autres selon des distances de séparation dont au moins deux 15 d'entre elles sont différentes. L'invention a également pour objet un procédé de dépôt métallique par galvanoplastie à la surface d'une pièce métallique à traiter, le procédé étant mis en oeuvre à l'aide d'un dispositif tel que décrit ci-dessus, le procédé visant à faire circuler la solution de dépôt catalytique à 20 travers le canal défini entre la paroi annulaire équipée des électrodes en forme d'anneaux, et la surface à traiter présentant une forme évolutive le long de laquelle la solution circule avec des vitesses d'écoulement différentes en au moins deux points de celle-ci, ledit procédé comprenant l'alimentation électrique des électrodes, 25 réalisée de sorte que les densités de courant qui en résultent, au niveau desdits au moins deux points de la surface à traiter, soient différentes. L'invention est ainsi particulièrement avantageuse en ce qu'elle prévoit d'appliquer des densités de courant différentes sur la surface à traiter, afin d'améliorer l'homogénéité de l'épaisseur du dépôt métallique réalisé sur cette surface (intérieure 3048704 559418AP-P 3 et/ou extérieure). Le gradient de densité de courant est judicieusement obtenu par une alimentation électrique indépendante des différentes électrodes, et par la maîtrise de leur espacement. Ce gradient permet de s'adapter au caractère non-homogène de la vitesse d'écoulement de la solution sur la surface à traiter, vitesse qui a été identifiée 5 comme un facteur prépondérant à l'origine des défauts de qualité observés avec les réalisations conventionnelles de l'art antérieur. En d'autres termes, l'invention prévoit avantageusement d'améliorer l'homogénéité des dépôts par galvanoplastie en faisant varier localement la densité de courant, en fonction de la vitesse d'écoulement de la solution sur la surface de la pièce à 10 traiter. L'invention prévoit également au moins l'une des caractéristiques optionnelles suivantes, prises isolément ou en combinaison. Le dispositif est conçu pour le dépôt métallique par galvanoplastie à la surface d'une pièce métallique creuse à traiter, la paroi annulaire formant la paroi 15 extérieure du dispositif également équipé d'une paroi annulaire intérieure, les parois annulaires intérieure et extérieure étant concentriques en étant centrées sur un axe longitudinal du dispositif, ladite paroi annulaire intérieure définit un conduit d'amenée de solution destiné à injecter la solution dans le fond d'une partie creuse de la pièce, via un orifice 20 d'alimentation en solution situé à une extrémité de la paroi annulaire intérieure, ladite paroi annulaire intérieure est également équipée d'une ou plusieurs électrodes additionnelles alimentées par les moyens d'alimentation électrique, et le dispositif comporte un collecteur de solution en forme de couronne centrée sur l'axe longitudinal, et agencée à une extrémité de ladite paroi 25 annulaire extérieure. La conception particulière de ce dispositif permet de maîtriser au mieux le flux de la solution qui traverse ce dispositif, garantissant ainsi des vitesses d'écoulement précises et reproductibles à la surface de la pièce. Au niveau du collecteur de solution, le dispositif comporte une paroi de fermeture traversée de façon étanche par une partie de la pièce. 3048704 559418AP-P 4 Le dispositif comporte, à la périphérie du collecteur en forme de couronne, un moyen permettant de collecter et d'acheminer la solution vers un circuit de recirculation de la solution, dont une sortie communique avec ledit conduit d'amenée de solution défini par ladite paroi annulaire intérieure. 5 Les parois annulaires intérieure et extérieure sont réalisées dans un matériau électriquement non conducteur. Le procédé comprend par ailleurs les étapes préalables suivantes : (a) pour un débit de solution donné à travers le dispositif, détermination des vitesses d'écoulement de la solution au niveau desdits deux points de la surface à 10 traiter de la pièce métallique ; (b) détermination des densités de courant nécessaires au niveau des deux points de la surface à traiter, de façon à obtenir un dépôt catalytique d'épaisseur sensiblement homogène sur chacun de ces deux points ; (c) détermination des distances de séparation entre les électrodes et 15 détermination de leur alimentation électrique, de manière à obtenir lesdites densités de courant nécessaires au niveau des deux points de la surface à traiter. Si l'invention peut en effet être mise en oeuvre en différenciant seulement deux points de la surface à traiter, ou encore en différenciant un nombre de points supérieur tel que cinq ou dix points, elle est préférentiellement mise en oeuvre de 20 façon à s'adapter localement en chaque point de la surface. Dans ce cas de figure, le procédé comprend alors les étapes préalables suivantes : (a) pour un débit de solution donné à travers le dispositif, détermination des vitesses d'écoulement de la solution au niveau de chaque point de la surface à traiter 25 de la pièce métallique, parmi lesquels lesdits au moins deux points au niveau desquels la solution circule avec des vitesses d'écoulement différentes ; (b) détermination des densités de courant nécessaires au niveau de chaque point de la surface à traiter, de façon à obtenir un dépôt catalytique d'épaisseur sensiblement homogène sur chacun de ces points ; 3048704 S59418AP-P 5 (c) détermination des distances de séparation entre les électrodes et détermination de leur alimentation électrique, de manière à obtenir lesdites densités de courant nécessaires au niveau de chacun des points de la surface à traiter. De préférence et dans le cas d'un dépôt multiéléments via la solution de 5 dépôt catalytique, pour l'étape préalable (b), la détermination des densités de courant nécessaires au niveau de chaque point de la surface à traiter est réalisée de façon à obtenir un dépôt catalytique d'épaisseur sensiblement homogène sur chacun des points, et de façon à ce que la proportion de chaque élément déposé soit sensiblement homogène en chacun de ces points. 10 Enfin, le procédé est préférentiellement mis en oeuvre sur une pièce à traiter dont la forme présente une symétrie de révolution, et de préférence creuse. D'autres avantages et caractéristiques de l'invention apparaîtront dans la description détaillée non limitative ci-dessous. BRÈVE DESCRIPTION DES DESSINS 15 Cette description sera faite au regard du dessin de la figure 1 représentant un dispositif de dépôt par galvanoplastie, selon un mode de réalisation préféré de l'invention. EXPOSÉ DÉTAILLÉ DE MODES DE RÉALISATION PRÉFÉRÉS En référence tout d'abord à la figure 1, il est représenté un dispositif 1 20 de dépôt métallique par galvanoplastie, selon un mode de réalisation préféré de l'invention. Le dispositif 1 est ici dédié au traitement d'une pièce creuse 2, dont la forme présente une symétrie de révolution. Dans le mode de réalisation préféré représenté, il s'agit d'un arbre de turbine basse pression de turbomachine d'aéronef. La pièce 2 comprend une partie creuse 4 présentant une ouverture 6, un 25 fond 8 et une surface intérieure latérale 10. Cette surface 10, comme l'ensemble de la pièce 2, est centrée sur un axe longitudinal 12 du dispositif lorsque cette pièce est montée sur ce dernier, comme cela est montré sur la figure 1. 3048704 559418AP-P 6 Le dispositif 1 comprend une paroi annulaire extérieure 14a ainsi qu'une paroi annulaire intérieure 14b, les deux parois étant concentriques, centrées sur l'axe 12. La paroi extérieure 14a est équipée à l'une de ses extrémités d'une paroi de fermeture 16 traversée par la paroi intérieure 14b. Cette dernière définit intérieurement un conduit 18 5 d'amenée de solution, destiné à injecter la solution dans la partie creuse 4 de la pièce 2, à proximité du fond 8. Pour ce faire, la paroi intérieure 14b est insérée dans la partie creuse 4, tandis que la paroi extérieure 14a entoure cette même pièce en position montée. De plus, la paroi 14b présente, à son extrémité opposée à celle traversant la paroi 16, un orifice d'alimentation en solution 20 situé en regard du fond 8 et par lequel la solution 10 peut être introduite dans la partie creuse 4 de la pièce 2. Un canal annulaire 22 est ainsi défini entre la paroi intérieure 14b et la surface intérieure latérale 10 de la pièce 2. Ce canal 22 communique avec un autre canal annulaire 24 défini entre une surface extérieure 26 de la pièce, et la paroi annulaire extérieure 14a. Cette communication fluidique s'effectue au niveau d'un jeu axial 28 15 entre la paroi de fermeture 16 et l'extrémité de la pièce 2. A l'opposé, le dispositif 1 est équipé d'un collecteur de solution 30 en forme de couronne centrée sur l'axe longitudinal 12. Cette couronne 30 est ainsi raccordée à une extrémité de la paroi annulaire extérieure 14a, opposée à l'extrémité portant la paroi de fermeture 16. La couronne 30, qui se raccorde sur la périphérie de la 20 paroi extérieure 14a, est elle-même en communication fluidique avec un capot 32 permettant de collecter la solution sortant de la couronne, radialement vers l'extérieur. Ce capot 32 présente une section de forme générale en U, dont l'extrémité annulaire se raccorde à la périphérie de la couronne 30. Il peut être monté de manière amovible sur la couronne 30, par exemple à l'aide d'une liaison vissée. 25 Outre le fait de collecter la solution, le capot 32 permet d'acheminer celle-ci vers un circuit de recirculation 34, essentiellement réalisé à l'aide d'un ou plusieurs conduits 36 et d'équipements conventionnels 38 comme une pompe, etc. De tels équipements sont par exemple divulgués dans le document WO 2007/142747. 3048704 559418AP-P 7 Le circuit de recirculation 34 présente une sortie 40 qui communique avec une entrée du conduit 18 défini par la paroi annulaire intérieure 14b, pour l'alimentation en solution de ce conduit 18. Le dispositif 1 comporte une autre paroi de fermeture 42, opposée à la 5 paroi de fermeture 16. Cette paroi 42, également orthogonale à l'axe 12, est traversée de façon étanche par l'extrémité de la pièce 2 à traiter. Un système d'étanchéité 44 est prévu à cet effet, combiné à un moyen (non représenté) permettant de placer la pièce 2 dans une position axiale précise, relativement au dispositif 1. La paroi de fermeture 42 se situe dans la continuité de la couronne 30, comme cela est visible sur la figure 1. 10 Les deux parois annulaires 14a, 14b sont réalisées dans un matériau électriquement non conducteur. Cependant, elles sont équipées d'électrodes alimentées par des moyens d'alimentation électrique 46 faisant partie intégrante du dispositif 1. La surface intérieure de la paroi annulaire extérieure 14a est équipée d'une pluralité d'électrodes en forme d'anneaux 50i, chacune centrée sur l'axe 12 et 15 agencée en regard de la surface extérieure 26 de la pièce. Les électrodes 50i sont préférentiellement toutes identiques, mais elles pourraient alternativement adopter des sections plus ou moins importantes, sans sortir du cadre de l'invention. Ces électrodes 50i sont solidaires de la surface intérieure de la paroi annulaire extérieure 14a, en étant rapportées sur celle-ci par exemple par collage. 20 L'une des particularités de la présente invention réside dans le fait que ces électrodes 50i se succèdent le long de la paroi extérieure 14a selon l'axe 12, en étant espacées les unes des autres selon des distances de séparation 52i différentes. Plus précisément, ce sont au moins deux de ces distances 52i qui sont différentes même si en pratique, lorsque la surface extérieure 26 à traiter est de forme complexe, c'est un grand 25 nombre de ces distances 52i qui présente des valeurs différentes. En effet, comme cela sera détaillé ci-après, ces distances de séparation 52i dépendent de la géométrie de la surface à traiter 26, et plus précisément de la vitesse d'écoulement locale de la solution sur cette surface 26. Un autre paramètre visant à s'adapter à la vitesse d'écoulement locale 30 de la solution réside dans l'alimentation électrique indépendante des électrodes 50i, via 3048704 559418AP-P 8 les moyens dédiés 46. Ici aussi, ce sont au moins deux des électrodes 50i qui sont alimentées indépendamment l'une de l'autre avec des courants différents, même si en pratique, lorsque la surface extérieure 26 à traiter est de forme complexe, c'est un grand nombre de ces électrodes 50i qui sont alimentées avec des courants différents. 5 En effet, l'invention prévoit avantageusement d'améliorer l'homogénéité du dépôt métallique sur la surface complexe 26 en faisant varier localement la densité de courant, en fonction de la vitesse d'écoulement de la solution sur la surface 26 de la pièce 1. La densité de courant s'appliquant localement en tout point de la surface 26 peut ainsi être fixée précisément en contrôlant les distances de 10 séparation 52i entre les électrodes, ainsi que les alimentations électriques de celles-ci. La surface extérieure de la paroi intérieure 14b est également équipée d'une ou plusieurs électrodes additionnelles 56, alimentées par les moyens 46. Il peut ici s'agir d'une électrode unique de forme cylindrique, s'étendant sur sensiblement toute la longueur de la paroi intérieure 14b. Pour le traitement de la surface intérieure latérale 10 15 de la pièce 2, en raison de sa géométrie non-évolutive, il n'est pas nécessaire d'adopter localement la densité de courant. Cette densité peut en effet être identique tout le long de la surface 10 le long de laquelle la vitesse d'écoulement de la solution est sensiblement constante, ce qui permet l'emploi d'une électrode unique 10 alimentée par les moyens dédiés 46. Il est par ailleurs noté que la pièce métallique 2 à traiter est bien 20 entendu reliée électriquement à ces moyens 46, de manière à obtenir une différence de potentiels entre les surfaces à traiter 26, 10, et leurs électrodes respectivement associées 52i, 56. Cependant, la surface extérieure de la paroi annulaire 14b peut-être alternativement être équipée d'une pluralité d'électrodes en forme d'anneaux 50i, 25 comme pour la surface intérieure de la paroi annulaire extérieure 14a, sans sortir du cadre de l'invention. Il va à présent être décrit un procédé de dépôt métallique sur les surfaces 26, 10 de la pièce 2, à l'aide du dispositif 1 décrit ci-dessus. Tout d'abord, il est indiqué que d'une façon générale, le procédé vise à faire circuler une solution de dépôt 30 catalytique à travers les canaux 22, 24, et en particulier à travers le canal 24 défini entre 3048704 559418AP-P 9 la paroi extérieure 14a équipée des électrodes 50i, et la surface 26 à traiter présentant une forme évolutive, le long de laquelle la solution circule avec des vitesses d'écoulement différentes en une pluralité de points. De plus, le procédé comprend l'alimentation électrique des électrodes 50i, réalisée de sorte que les densités de courant qui en 5 résultent, au niveau de la pluralité de points de la surface 26 à traiter, soient différentes. Le procédé a pour but de réaliser un dépôt métallique sur les surfaces 26, 10, par exemple du Chrome. Il peut aussi s'agir d'un dépôt multiéléments, visant à déposer conjointement plusieurs éléments métalliques dans des proportions précises, par exemple du Zinc et du Nickel. A titre indicatif, il est envisagé un dépôt sur une épaisseur 10 d'environ 150 um, avec une tolérance de ± 20 um. Le procédé comprend tout d'abord les étapes préalables suivantes, réalisées avant la mise en circulation de la solution à travers le dispositif 1. Par simulation, pour un débit de solution donné à travers le dispositif 1 dans la configuration montée de la pièce 2 telle que montrée sur la figure 1, il est procédé 15 à la détermination des vitesses d'écoulement de la solution au niveau de chaque point de la surface 26 de cette pièce métallique. Ensuite, toujours par simulation, il est procédé à la détermination des densités de courant nécessaires au niveau de chaque point de la surface 26 à traiter, de façon à obtenir un dépôt catalytique d'épaisseur sensiblement homogène sur chacun de 20 ces points. Dans le cas d'un dépôt multiéléments, cette détermination est également effectuée de sorte que la proportion de chaque élément métallique à déposer soit sensiblement homogène en tout point de la surface 26. A titre d'exemple indicatif, les densités de courant nécessaires peuvent par exemple varier entre 100 et 700 A/m2 le long de la surface 26. 25 Enfin, toujours par simulation, il est procédé à la détermination des distances de séparation 52i entre les électrodes 50i, ainsi qu'a la détermination de leurs alimentations électriques de manière à obtenir les densités de courant nécessaires au niveau de chacun des points de la surface 26. Pour le traitement de la pièce 1 montée dans le dispositif 1, les 30 alimentations électriques des électrodes 50i sont d'abord fixées aux valeurs déterminées 3048704 559418AP-P 10 lors de l'étape préalable correspondante. Les distances de séparation 52i entre les électrodes 50i sont fixées par construction, de sorte que le même dispositif 1 peut être employé pour le traitement successif de plusieurs pièces identiques 2. Ensuite, la solution de dépôt catalytique est mise en circulation au sein 5 du dispositif 1, en étant délivrée par la sortie 40 dans le conduit 18, duquel elle s'échappe par l'orifice d'alimentation 20 à proximité du fond 8. Cette solution, dont le trajet est schématisé par les flèches sur la figure 1, emprunte ensuite le canal annulaire 22 au sein duquel elle est soumise à une densité de courant donnée, provoquant le plaquage de l'élément métallique contre la surface latérale intérieure 10, par électrolyse. 10 En sortie du canal 22, la solution est détournée à 180° par la paroi de fermeture 16, pour ensuite emprunter le canal annulaire 24. Au sein de ce dernier, la solution est soumise à une densité de courant évolutive, provoquant le plaquage de l'élément métallique contre la surface latérale extérieure 26, toujours par électrolyse. En sortie de ce canal 24, la solution est collectée par la couronne 30, 15 puis par le capot 62 avant d'être réinjecté dans le circuit de recirculation 34. Bien entendu, diverses modifications peuvent être apportées par l'homme du métier à l'invention qui vient d'être décrite, uniquement à titre d'exemples non limitatifs. 20 REVENDICATIONS1. Dispositif (1) de dépôt métallique par galvanoplastie à la surface (26) d'une pièce métallique à traiter, le dispositif comportant une paroi annulaire (14a) destinée à être en regard de la surface à traiter (26) et à définir avec celle-ci un canal (24) pour la circulation d'une solution de dépôt catalytique, caractérisé en ce qu'il est équipé d'une pluralité d'électrodes (50i) en forme d'anneaux solidaires de la paroi (14a) et en regard de la surface à traiter (26), en ce qu'il comprend des moyens d'alimentation électrique (46) configurés pour alimenter indépendamment au moins deux desdites électrodes (50i), et en ce que lesdites électrodes (50i) se succèdent le long de la paroi annulaire (14a) en étant espacées les unes des autres selon des distances de séparation (52i) dont au moins deux d'entre elles sont différentes. 2. Dispositif selon la revendication 1, caractérisé en ce qu'il est conçu pour le dépôt métallique par galvanoplastie à la surface (26) d'une pièce métallique creuse à traiter (2), la paroi annulaire formant la paroi extérieure (14a) du dispositif également équipé d'une paroi annulaire intérieure (14b), les parois annulaires intérieure et extérieure (14a, 14b) étant concentriques en étant centrées sur un axe longitudinal (12) du dispositif (1), en ce que ladite paroi annulaire intérieure (14b) définit un conduit d'amenée de solution (18) destiné à injecter la solution dans le fond d'une partie creuse (4) de la pièce (2), via un orifice d'alimentation en solution (20) situé à une extrémité de la paroi annulaire intérieure (14b), en ce que ladite paroi annulaire intérieure (14b) est également équipée d'une ou plusieurs électrodes additionnelles (56) alimentées par les moyens d'alimentation électrique (46), et en ce qu'il comporte un collecteur de solution (30) en forme de couronne centrée sur l'axe longitudinal (12), et agencée à une extrémité de ladite paroi annulaire extérieure (14a). 3048704 559418AP-P 12 3. Dispositif selon la revendication 2, caractérisé en ce qu'au niveau du collecteur de solution (30), le dispositif comporte une paroi de fermeture (42) traversée de façon étanche par une partie de la pièce (2). 5 4. Dispositif selon la revendication 2 ou la revendication 3, caractérisé en ce qu'il comporte, à la périphérie du collecteur en forme de couronne (30), un moyen (32) permettant de collecter et d'acheminer la solution vers un circuit de recirculation de la solution (34), dont une sortie (40) communique avec ledit conduit d'amenée de solution (30) défini par ladite paroi annulaire intérieure (14b). 10 5. Dispositif selon l'une quelconque des revendications 2 à 4, caractérisé en ce que les parois annulaires intérieure et extérieure (14b, 14a) sont réalisées dans un matériau électriquement non conducteur. 15 6. Procédé de dépôt métallique par galvanoplastie à la surface (26) d'une pièce métallique à traiter (2), le procédé étant mis en oeuvre à l'aide d'un dispositif (1) selon l'une quelconque des revendications précédentes, le procédé visant à faire circuler la solution de dépôt catalytique à travers le canal (24) défini entre la paroi annulaire (14a) équipée des électrodes (50i) en 20 forme d'anneaux, et la surface à traiter (26) présentant une forme évolutive le long de laquelle la solution circule avec des vitesses d'écoulement différentes en au moins deux points de celle-ci, ledit procédé comprenant l'alimentation électrique des électrodes (50i), réalisée de sorte que les densités de courant qui en résultent, au niveau desdits au moins 25 deux points de la surface à traiter (26), soient différentes. 7. Procédé selon la revendication 6, caractérisé en ce qu'il comprend les étapes préalables suivantes : 3048704 559418AP-P 13 (a) pour un débit de solution donné à travers le dispositif (1), détermination des vitesses d'écoulement de la solution au niveau desdits deux points de la surface à traiter de la pièce métallique ; (b) détermination des densités de courant nécessaires au niveau des 5 deux points de la surface à traiter (26), de façon à obtenir un dépôt catalytique d'épaisseur sensiblement homogène sur chacun de ces deux points ; (c) détermination des distances de séparation (52i) entre les électrodes (50i) et détermination de leurs alimentations électriques, de manière à obtenir lesdites densités de courant nécessaires au niveau des deux points de la surface à traiter. 10 8. Procédé selon la revendication 6, caractérisé en ce qu'il comprend les étapes préalables suivantes : (a) pour un débit de solution donné à travers le dispositif (1), détermination des vitesses d'écoulement de la solution au niveau de chaque point de la 15 surface à traiter (26) de la pièce métallique, parmi lesquels lesdits au moins deux points au niveau desquels la solution circule avec des vitesses d'écoulement différentes ; (b) détermination des densités de courant nécessaires au niveau de chaque point de la surface à traiter (26), de façon à obtenir un dépôt catalytique d'épaisseur sensiblement homogène sur chacun de ces points ; 20 (c) détermination des distances de séparation (52i) entre les électrodes (50i) et détermination de leurs alimentations électriques, de manière à obtenir lesdites densités de courant nécessaires au niveau de chacun des points de la surface à traiter. 9. Procédé selon la revendication 7 ou la revendication 8, caractérisé en 25 ce que dans le cas d'un dépôt multiéléments via la solution de dépôt catalytique, pour l'étape préalable (b), la détermination des densités de courant nécessaires au niveau de chaque point de la surface à traiter (26) est réalisée de façon à obtenir un dépôt catalytique d'épaisseur sensiblement homogène sur chacun des points, et de façon à ce que la proportion de chaque élément déposé soit sensiblement homogène en chacun de 30 ces points. 3048704 559418AP-P 14 10. Procédé selon l'une quelconque des revendications précédentes, caractérisé en ce qu'il est mis en oeuvre sur une pièce à traiter (2) dont la forme présente une symétrie de révolution, et de préférence creuse. 5